(57)【要約】【課題】    気相成長法により、基板上に低温でグラファイトナノファイバーを製造する方法の提供。【解決手段】  基板１の表面にＡｌ層２を形成し、このＡｌ層上に触媒層３を形成し、この触媒層上に炭素原子含有ガスと水素ガスとの混合ガスを供給して、低温で大気圧以下で気相成長せしめる。【選択図】  図１
2006335583.tif 000002
【特許請求の範囲】
【請求項１】
気相成長法により基板上にグラファイトナノファイバーを製造する方法において、基板の表面にＡｌ層を形成し、このＡｌ層上に触媒層を形成し、次いで、炭素原子含有ガスを供給して、大気圧以下の圧力下で、前記触媒層上にグラファイトナノファイバーを気相成長せしめることを特徴とするグラファイトナノファイバーの製造方法。
【請求項２】
前記気相成長を１０００〜８００００Ｐａの圧力で行うことを特徴とする請求項１記載のグラファイトナノファイバーの製造方法。
【請求項３】
前記気相成長を２５０〜６００℃の温度で行うことを特徴とする請求項１又は２記載のグラファイトナノファイバーの製造方法。
【請求項４】
前記Ａｌ層として所定のパターンを有するＡｌ層を形成し、このＡｌ層パターンを含めた基板表面上に又はこのＡｌ層パターン上にのみ触媒層を形成し、次いで、このＡｌ層パターン上に形成された触媒層上に選択的にグラファイトナノファイバーを製造することを特徴とする請求項１〜３のいずれかに記載のグラファイトナノファイバーの製造方法。
【請求項５】
前記炭素原子含有ガスと共に水素ガスを供給して、前記触媒層上で気相成長を行うことを特徴とする請求項１〜４のいずれかに記載のグラファイトナノファイバーの製造方法。  
【請求項６】
前記触媒層が、Ｃｏ、Ｎｉ及びＦｅのいずれかの金属、これらの金属の少なくとも１種を含む合金、又はこれらの金属の２種以上からなる合金を用いて形成されることを特徴とする請求項１〜５のいずれかに記載のグラファイトナノファイバーの製造方法。
【請求項７】
前記基板が、ガラス、シリコン、セラミックス、半導体又は金属からなる基板であることを特徴とする請求項１〜６のいずれかに記載のグラファイトナノファイバーの製造方法。
【発明の詳細な説明】
【技術分野】
【０００１】
本発明は、グラファイトナノファイバーの製造方法に関する。
【背景技術】
【０００２】
近年、グラファイトナノファイバーを用いるナノ構造材料は、将来の発展が期待される商業分野での利用が着目されており、簡単に低温でグラファイトナノファイバーを製造する方法の開発が求められている。グラファイトナノファイバーは、特に、ディスプレイ用の電子放出源、燃料電池のための水素貯蔵やＬｉイオン二次電池等への利用が期待されており、製造プロセスの低温化を含む各プロセス条件の改善が急務とされている。
【０００３】
グラファイトナノファイバーの製造プロセスの改善は、従来から種々の方法が提案されている。
【０００４】
例えば、鉄、鉄と銅とのバイメタリック又は鉄とニッケルとのバイメタリックを触媒とし、この触媒をＣＯとＨ２との混合ガスと約６２５〜７２５℃の温度で所定の時間接触させ、結晶質のグラファイトナノファイバーを製造する方法が提案されている(例えば、特許文献１参照)。
【０００５】
また、気相成長法により基板上にカーボンナノファイバーを製造する方法として、所定の触媒粒子を石英等の基板上に配置し、０．０８〜１０ＭＰａの圧力下、４００〜７００℃の温度で、基板上の触媒粒子にＣＯとＨ２との混合ガス又はＣＯ２とＨ２との混合ガスを供給し、カーボンナノファイバーを触媒粒子から成長させ、実質的に基板上にカーボンナノファイバーを製造する方法も提案されている(例えば、特許文献２参照)。
【０００６】
さらに、基板上にパターン化されたカーボンナノチューブを形成する方法として、遷移金属触媒を基板上に配列させ、この触媒を炭化水素ガスと所定の時間接触させ、この触媒上にパターン化されたカーボンナノチューブを形成する方法が提案されており(例えば、特許文献３参照)、この場合の、反応温度として具体的には７００℃が記載されている。
【特許文献１】特開２００４−２７７９９８号公報(特許請求の範囲等)
【特許文献２】特開２００４−３００６３１号公報(特許請求の範囲等)
【特許文献３】特開２００３−１８３０１２号公報(特許請求の範囲等)
【発明の開示】
【発明が解決しようとする課題】
【０００７】
上記従来技術において、触媒とグラファイトナノファイバー(カーボンナノファイバー)用原料ガスとの接触反応は、通常、常圧で６００℃以上の高温で行うことが必要とされている。そのため、グラファイトナノファイバーを基板上に成長させ、この基板を各種の用途のために利用する分野では、気相成長反応を高温で行うことが必要であるので、いずれの基板でも使用するという訳にはいかず、使用する基板の物性(例えば、耐熱性等)に制限が生じる。その結果、グラファイトナノファイバーの製造装置や製造工程のコスト高を招くという問題がある。
【０００８】
また、基板上の所定位置のみにグラファイトナノファイバーを成長させるために触媒作用を利用する技術では、その所定位置にのみ予め触媒を配置しておくという技術的配慮が必要であった。
【０００９】
従って、本発明の課題は、上述の従来技術の問題点を解決することにあり、気相成長法により、基板上に低温でグラファイトナノファイバーを製造する方法、また、基板上の所定位置にのみ、低温でパターン化したグラファイトナノファイバーを製造する方法を提供することにある。
【課題を解決するための手段】
【００１０】
本発明のグラファイトナノファイバーの製造方法は、気相成長法により基板上にグラファイトナノファイバーを製造する方法において、基板の表面にＡｌ層を形成し、このＡｌ層上に触媒層を形成し、次いで、炭素原子含有ガスを供給して、大気圧以下の圧力下で、前記触媒層上にグラファイトナノファイバーを気相成長せしめることを特徴とする。
【００１１】
前記気相成長を１０００〜８００００Ｐａの圧力で行うことを特徴とする。
【００１２】
前記気相成長を一般に２５０〜６００℃、好ましくは２５０〜５５０℃の温度で行うことを特徴とする。２５０℃未満であると目的とするグラファイトナノファイバーの成長が起こらず、また、６００℃を超えると基板表面のＡｌ層が溶融し、例えばＡｌ層のパターンが維持し難くなる。Ａｌの融点を考慮すると、上限温度は５５０℃が好ましい。
【００１３】
前記グラファイトナノファイバーの製造方法において、前記Ａｌ層として所定のパターンを有するＡｌ層を形成し、このＡｌ層パターンを含めた基板表面上に又はこのＡｌ層パターン上にのみ触媒層を形成し、次いで、このＡｌ層パターン上に形成された触媒層上に選択的にグラファイトナノファイバーを製造することを特徴とする。
【００１４】
前記炭素原子含有ガスと共に水素ガスを供給して、前記触媒層上で気相成長を行うことを特徴とする。
【００１５】
前記触媒層は、Ｃｏ、Ｎｉ及びＦｅのいずれかの金属、これらの金属の少なくとも１種を含む合金、又はこれらの金属の２種以上からなる合金を用いて形成されることを特徴とする。
【００１６】
前記基板は、ガラス、シリコン、セラミックス、半導体又は金属からなる基板であることを特徴とする。
【発明の効果】
【００１７】
本発明によれば、基板上にＡｌ層を形成せしめてその上に触媒層を形成するので、低温でこの触媒層上に選択的にグラファイトナノファイバーを成長させることができるという効果を奏する。この場合、パターン化したＡｌ層を形成すれば、触媒粒子をパターン化して配置することなく、パターン化したグラファイトナノファイバーを成長させることができるという効果を奏する。
【００１８】
また、気相成長を、大気圧で実施すればグラファイトナノファイバーを主に３次元的に成長せしめることができ、また、大気圧未満で実施すればグラファイトナノファイバーの長手方向の成長を基板表面に対して垂直な方向とすることができるという効果を奏する。
【発明を実施するための最良の形態】
【００１９】
本発明のグラファイトナノファイバーの製造方法は、気相成長法により基板上にグラファイトナノファイバーを製造する方法を改良し、低温で基板上の所定位置にグラファイトナノファイバーを成長させることができるようにするものである。
【００２０】
図１(ａ)〜(ｃ)に、本発明に係わるグラファイトナノファイバーの製造方法の一実施の形態を示す。
【００２１】
図１に示すように、まず、基板１の表面に厚みが１０〜５０ｎｍであるＡｌ層２を形成する(図１(ａ))。このＡｌ層２の形成方法には、特に制限はなく、例えば、真空蒸着法、スパッタ法、ガスデポジション法、及びメッキ法等の公知の方法を利用することができる。また、Ａｌ層の原料としては、これらの形成方法を実施してＡｌ層を形成する際に通常用いる原料であればよい。例えば、Ａｌ以外に、Ａｌを主成分とし、これに他の金属(例えば、ＳｉやＣｕ等)が添加されたものでも良い。Ａｌ層２の厚みが１０ｎｍ未満であると所期の効果が達成できず、５０ｎｍを超えると垂直に成長しなくなる。
【００２２】
次に、Ａｌ層２の表面上に最大厚みが５０ｎｍ以下で平均厚みが１０〜５０ｎｍである触媒層３を形成する(図１(ｂ))。この触媒層３を形成する際には、Ａｌ層２を高密度に被覆しておけば良く、あるいは触媒粒子がＡｌ層２上に高密度に散在する状態で形成されていても良い。触媒層３は、Ｃｏ、Ｎｉ及びＦｅのいずれかの金属、これらの金属の少なくとも１種を含む合金、又はこれらの金属の２種以上からなる合金を用いて形成される。この触媒層の形成方法には、特に制限はなく、例えば、真空蒸着法、スパッタ法、ガスデポジション法、及び有機溶媒中に触媒粒子を分散せしめた液を基板上に公知の方法で塗布した後加熱して溶媒等を蒸発させて触媒粒子を基板上に配置するようにする塗布法等を利用することができる。また、触媒層の原料としては、これらの方法を実施して触媒層を形成する際に通常用いる原料であればよい。
【００２３】
上記したように触媒層３を形成した基板を真空雰囲気又は不活性雰囲気に曝した後、熱ＣＶＤ装置等のＣＶＤ装置内へ搬入し、この装置内へグラファイトナノファイバー成長の原料となる所定の混合ガスを導入し、基板を所定の温度に加熱して、気相成長によりグラファイトナノファイバー４を触媒層３上に成長させ、基板上に所望のグラファイトナノファイバーを製造する(図１(ｃ))。
【００２４】
この場合、触媒層３の形成を真空雰囲気又は不活性雰囲気中で行い、続いて連続してグラファイトナノファイバー４の成長を行えば、触媒層の活性状態を損なうこともなく、また、製造工程も短くなり好ましい。また、触媒層の形成後に、基板が大気等の活性雰囲気に曝される場合は、グラファイトナノファイバーを成長させる直前に、基板を加熱した状態で、基板表面を水素雰囲気等の還元性雰囲気に曝すことにより触媒層を再活性化することが好ましい。
【００２５】
グラファイトナノファイバー形成用の原料ガスは、公知の炭素供給ガスであれば良く、例えば炭素原子含有ガスと水素ガス等の還元性ガスとの混合ガスを挙げることができる。具体的には、好ましくは、ＣＯガスとＨ２ガスとの混合ガスや、ＣＯ２ガスとＨ２ガスとの混合ガスを使用することができる。
【００２６】
上記グラファイトナノファイバーを成長させる際のプロセスは、一般に２５０〜６５０℃、好ましくは２５０〜５５０℃で実施すればよい。２５０℃未満であると、Ａｌ層を設けた場合の所望のグラファイトナノファイバー成長速度が得られず、６５０℃を超えると、また、５５０℃を超えると場合により、Ａｌ層パターンを維持した状態でグラファイトナノファイバーを成長せしめることが困難になり、耐熱性に乏し基板によっては好ましくないという問題がある。
【００２７】
グラファイトナノファイバーを製造する際に、気相成長を大気圧下で行うと、グラファイトナノファイバーは３次元的に成長する。また、グラファイトナノファイバーを、その長手方向が基板表面に対して垂直な方向となるように成長させるためには、気相成長を大気圧未満、好ましくは１０００〜８００００Ｐａで実施すればよい。この場合、気相成長を１０００Ｐａ未満の圧力で実施するとグラファイトナノファイバーは垂直方向に成長せず、また、８００００Ｐａを超える圧力で実施すると垂直方向の成長から３次元的成長への遷移領域となる。
【００２８】
本発明によれば、基板上にＡｌ層として所定のパターンを有するＡｌ層を形成し、このＡｌ層パターン上に又はこのＡｌ層パターンを含めた基板全表面上に触媒層を形成することにより、Ａｌ層上に形成された触媒層上にのみパターン化されたグラファイトナノファイバーを製造することができる。
【００２９】
図２(ａ)〜(ｃ)に、パターン化されたグラファイトナノファイバーの製造方法の一実施の形態を示す。
【００３０】
図２に示すように、まず、基板２１の表面に厚みが１０〜５０ｎｍであるＡｌ層を形成した後、公知のフォトリソグラフィー工程、エッチング工程を経て、Ａｌ層をパターン化し、基板上に所定の幅及び間隔のラインを複数有するパターン化したＡｌ層２２を形成する(図２(ａ))。このＡｌ層の形成方法には、特に制限はなく、上記した公知の方法を利用することができる。Ａｌ層の厚みをこの範囲にした理由は、前記した通りである。
【００３１】
次に、Ａｌ層パターン２２上を含んだ基板表面の全面に最大厚みが５０ｎｍ以下で平均厚みが１０〜５０ｎｍである触媒層２３を形成する(図２(ｂ))。この触媒層２３を形成する際には、Ａｌ層パターン２２を高密度に被覆しておけば良く、あるいは触媒粒子がＡｌ層２２上を含んだ基板表面の全面に高密度に散在する状態で形成されていても良い。触媒層２３は、上記した金属又は合金を用いて形成される。この触媒層の形成方法及び原料には、特に制限はなく、上記した方法及び原料を利用することができる。なお、この触媒層をＡｌ層パターン上に選択的に形成しても良いことは勿論である。
【００３２】
上記したように触媒層２３を形成した基板を真空雰囲気又は不活性雰囲気に曝した後、熱ＣＶＤ装置等のＣＶＤ装置内へ搬入し、この装置内へグラファイトナノファイバー成長の原料となる上記した所定の混合ガスを導入し、基板を上記温度範囲に加熱して、また、上記圧力下で、気相成長によりグラファイトナノファイバー２４を触媒層２３上にのみ成長させ、基板上に所望のグラファイトナノファイバーを製造する(図２(ｃ))。
【００３３】
この場合、上記したようにして、触媒層２３の形成を真空雰囲気又は不活性雰囲気中で行い、続いて連続してグラファイトナノファイバー２４の成長を行えば、触媒層の活性状態を損なうこともなく、また、製造工程も短くなり好ましい。また、触媒層の形成後に、基板が大気等の活性雰囲気に曝される場合は、グラファイトナノファイバーを成長させる直前に、基板を加熱した状態で、基板表面を水素雰囲気等の還元性雰囲気に曝すことにより触媒層を再活性化することが好ましい。
【００３４】
また、本発明によれば、表面全体がＡｌ層で被覆された基板上に溝や孔を設け、その溝や孔の底部にＡｌ層が残るようにし、この底部のＡｌ層上に触媒層を形成すれば、前記気相成長を実施することにより、溝や孔のみにグラファイトナノファイバーを選択的に成長させて、埋め込みを行うことができる。この溝や孔の形状は、特に制限はなく、例えば矩形であっても良い。
【００３５】
本発明で使用できる基板は、上記成長温度で影響を受けない基板材料からなるものであれば特に制限なく使用することができ、例えば、ガラス、シリコン、セラミックス(例えば、ＳＴＯ、ＢＴＯ等)、半導体(例えば、ＧａＡｓ等)又は金属(例えば、Ｃｕ、Ｔａ、Ｍｏ等)等から選ばれる材料からなり、耐熱温度が上記気相成長温度以下である基板を使用することができる。
【００３６】
上記したようにして製造されたグラファイトナノファイバーは、例えば電子放出源、電池負極材料及びリチウムイオン二次電池等に利用できる。
【００３７】
この電子放出源は、電極基板表面上に、又はパターニングされた電極基板表面のパターン化部分上に炭素源が設けられた電子放出源であって、この炭素源が上記グラファイトナノファイバーからなるものである。この電子放出源は、電極基板の表面上にＡｌ層を形成し、このＡｌ層上に触媒層を形成し、熱ＣＶＤ法により、この触媒層上に炭素原子含有ガスを供給して、所定の温度で、かつ、大気圧未満の圧力下で気相成長せしめることにより製造することができる。また、この電子放出源は、Ａｌ層として所定のパターンを有するＡｌ層を形成し、このＡｌ層パターン上に触媒層を形成し、この触媒層上にグラファイトナノファイバーを製造することにより、パターン化された電子放出源として製造でき、冷陰極源を構成できる。このグラファイトナノファイバーを設けた電子放出源により、高電子放出密度、低電界電子放出性能等の優れた電子放出特性が達成される。このため、この電子放出源を用いて表示素子を構成できる。
【００３８】
上記電子放出源はまた、上記した構造を有するグラファイトナノファイバーの粉末を基板から採取し、この粉末を溶剤に分散させてペーストを調製し、このペーストを電極基板上に塗布し、乾燥することによって、又は該粉末を溶剤に分散させて調製した分散液に電極基板を浸し、電着法によってグラファイトナノファイバーを電極基板の所定の場所に付着せしめて作製することもできる。このように粉末として取り扱うことで、印刷法や電着法により、目的に応じた所望のパターンを有する電子放出源(冷陰極源)を容易に作製することができる。
【００３９】
金属電極基板上に上記したようなグラファイトナノファイバーを成膜することで、炭素系電子放出源からの電界電子放出特性について、高性能化することが可能になる。具体的には、従来のカーボンナノチューブと同程度の印加電圧で、より高電流密度の電子放出が可能になり、ＣＲＴ用電子源に使用できる程度まで十分な高電流密度の電子放出が得られる。
【００４０】
上記電子放出源を構成する炭素源は電極基板表面上に形成されるが、パターニングされた電極基板表面のパターン化部分の上に形成された炭素源の場合には、電極基板表面上に公知の感光性樹脂液を塗布して行うフォトリソグラフ工程によって、又は印刷工程等によって表面に所望のパターニングが施された電極基板を得、次いでこの特定のパターン化部分に上記のようにしてグラファイトナノファイバーを成長させ、所望のパターン形状の炭素源を形成して、これを電子放出源とする。
【００４１】
上記した電池負極材料は、上記グラファイトナノファイバーからなるものである。また、リチウムイオン二次電池は、リチウム遷移金属酸化物を正極活物質とする正極、炭素質材料を負極活物質とする負極、及び有機溶媒系の電解液を有するリチウムイオン二次電池であって、この炭素質材料が、上記グラファイトナノファイバーからなるものである。
【００４２】
以下、本発明の実施例及び比較例について説明する。
【実施例１】
【００４３】
大きさが２０ｍｍ×２０ｍｍ×１．１ｍｍのガラス基板を成膜室内に載置し、基板の片面にスパッタ法により一様に５０ｎｍの膜厚を有するＡｌ層を形成し、続いてＡｌ層の全面上に、スパッタ法によりＦｅ−４２％Ｎｉ合金層を堆積した。この試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が３０容量％)を導入して、装置内を大気圧とし、試料温度を５５０℃に設定し、２０分間気相成長を行った。かくして、基板上には、グラファイトナノファイバーは３次元的に成長していることが観察された(図３)。得られたグラファイトナノファイバーは直径が約５０ｎｍ、長さが約３μｍであった。
【００４４】
また、上記Ａｌ層の膜厚が１０〜５０ｎｍの範囲内で不均一になるように成膜して、上記と同様な条件で気相成長させたところ、Ａｌ層を成膜した領域全体でグラファイトナノファイバーの成長を確認できた。
【実施例２】
【００４５】
大きさが２０ｍｍ×２０ｍｍ×１．１ｍｍのガラス基板を成膜室内に載置し、基板の片面にスパッタ法により一様に５０ｎｍの膜厚を有するＡｌ層を形成し、続いてＡｌ層の全面上に、スパッタ法によりＦｅ−４２％Ｎｉ合金層を堆積した。この試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が３０容量％)を導入して、装置内を大気圧とし、試料温度を４００℃に設定し、２０分間気相成長を行った。かくして、基板上には、図３の場合と同様に、グラファイトナノファイバーが３次元的に成長していることが観察された。得られたグラファイトナノファイバーは直径が約５０ｎｍ、長さが約３μｍであった。
【実施例３】
【００４６】
大きさが２０ｍｍ×２０ｍｍ×１．１ｍｍのガラス基板を成膜室内に載置し、基板の片面にスパッタ法により一様に５０ｎｍの膜厚を有するＡｌ層を形成し、続いてＡｌ層の全面上に、スパッタ法によりＦｅ−４２％Ｎｉ合金層を堆積した。この試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が５０容量％)を導入して、装置内を大気圧とし、試料温度を３５０℃に設定し、２０分間気相成長を行った。かくして、基板上には、図３の場合と同様に、グラファイトナノファイバーは３次元的に成長していることが観察された。得られたグラファイトナノファイバーは直径が約５０ｎｍ、長さが約３μｍであった。
【００４７】
上記実施例１〜３において、基板温度を２５０℃、３００℃に変えたことを除いて、同様にしてグラファイトナノファイバーを成長せしめた。２５０℃においてその成長は確認されたが、２５０℃未満の温度では成長速度が著しく低く、実用的ではない。従って、基板温度を一般に２５０〜６００℃、好ましくは２５０〜５５０℃に設定して、グラファイトナノファイバーの成長を実施することにより、所期の目的を達成することができる。
(比較例１)
【００４８】
大きさが２０ｍｍ×２０ｍｍ×１．１ｍｍのガラス基板を成膜室内に載置し、基板の片面にスパッタ法によりＦｅ−４２％Ｎｉ合金層を堆積した。この試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が３０容量％)を導入して、装置内を大気圧とし、試料温度を４００℃に設定し、２０分間気相成長を試みた。基板上に、グラファイトナノファイバーの成長は観察されたが、得られたグラファイトナノファイバーはカールが顕著なファイバー形状であった。
(比較例２)
【００４９】
大きさが２０ｍｍ×２０ｍｍ×１．１ｍｍのガラス基板を成膜室内に載置し、基板の片面にスパッタ法によりＦｅ−４２％Ｎｉ合金層を堆積した。この試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が８０容量％)を導入して、装置内を大気圧とし、試料温度を３５０℃に設定し、２０分間気相成長を試みた。基板上に、グラファイトナノファイバーの成長は観察されなかった。
【００５０】
上記実施例と比較例から明らかなように、触媒層の下層としてＡｌ層を設けることにより、好適なグラファイトナノファイバーの成長がより低温で起こることがわかる。すなわち、本発明によれば、気相成長に必要なエネルギーが少なくて済むというメリットがある。
【実施例４】
【００５１】
大きさが２０ｍｍ×２０ｍｍ×１．１ｍｍのガラス基板を成膜室内に載置し、基板の片面にスパッタ法により一様に５０ｎｍの膜厚を有するＡｌ層を形成した後、公知のフォトリソグラフィー工程、エッチング工程を経て、Ａｌ層をパターン化し、基板上に幅１００μｍ、間隔１００μｍのラインを複数有するＡｌ層パターンを形成した。続いて、このＡｌ層パターンが設けられている側の基板全面に、スパッタ法によりＦｅ−４２％Ｎｉ合金層を堆積した。この試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が３０容量％)を導入して、装置内を大気圧とし、試料温度を４００℃に設定し、２０分間気相成長を行った。触媒層が基板全面に存在しているもかかわらず、グラファイトナノファイバーは、下層のＡｌ層パターンが存在する触媒層上にのみ選択的に成長していることが観察された。得られたグラファイトナノファイバーは、その長手方向が基板表面に対して垂直に成長しており、直径が約５０ｎｍ、長さが約３μｍであった。
【実施例５】
【００５２】
大きさが２０ｍｍ×２０ｍｍ×１．１ｍｍのガラス基板を成膜室内に載置し、基板の片面にスパッタ法により一様に５０ｎｍの膜厚を有するＡｌ層を形成し、続いて、このＡｌ層の全面に、スパッタ法によりＦｅ−４２％Ｎｉ合金層を堆積した。この試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が５０容量％)を導入し、装置内の圧力を５．３×１０４Ｐａに設定し、試料温度を５００℃に設定し、２０分間気相成長を行った。かくして、得られたグラファイトナノファイバーの電子顕微鏡写真(図４)から明らかなように、基板表面上に、グラファイトナノファイバーが基板表面に対してファイバーの長手方向が垂直に成長しており、カールもほとんどないことが観察された。得られたグラファイトナノファイバーは、それぞれ、直径約５０ｎｍ、長さ約２μｍであった。このようなカールがほとんどないグラファイトナノファイバーは、電場での影響で形状変化を受けにくいと考えられるので、例えば３極構造ＦＥＤのエミッタとして使用するのに適している。
【００５３】
また、グラファイトナノファイバーの成長圧力を２．６×１０４Ｐａ、８．０×１０４Ｐａに設定し、上記実施例５記載のプロセスを実施したところ、いずれの場合も、成長したグラファイトナノファイバーは、実施例５と同様な形状を有していた。
(比較例４)
【００５４】
大きさが２０ｍｍ×２０ｍｍ×１．１ｍｍのＳＵＳ基板を成膜室内に載置し、基板の片面にスパッタ法によりＦｅ−４２％Ｎｉ合金層を堆積した。この試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が５０容量％)を導入して、装置内を大気圧とし、試料温度を６５０℃に設定し、２０分間気相成長を試みた。基板上に、カールが顕著なグラファイトナノファイバーの成長が観察された。
【００５５】
上記プロセスにおいて、基板温度を５５０℃未満とし、また、圧力を大気圧未満とする条件でグラファイトナノファイバーの成長を試みた。しかし、このようなプロセス条件では、グラファイトナノファイバーは成長しなかった。
【実施例６】
【００５６】
実施例４と同様にして、Ａｌ層パターンを形成し、Ｆｅ−４２％Ｎｉ合金層を基板全面に堆積した試料を一度大気中に取り出した後、熱ＣＶＤ装置内の試料ホルダー上に載置し、装置内を一旦１Ｐａまで真空排気した。その後、装置内へ原料ガスとしてＣＯガスとＨ２ガスとの混合ガス(ＣＯガスの割合が５０容量％)を導入し、装置内圧力を５．３×１０４Ｐａに設定し、試料温度を４００℃に設定し、２０分間気相成長を行った。触媒層が基板全面に存在しているもかかわらず、グラファイトナノファイバーは、下層にＡｌ層パターンが存在する触媒層上にのみ選択的に成長していることが観察された。かくして得られたグラファイトナノファイバーは、図４の場合と同様に、基板表面に対してそのファイバーの長手方向が垂直に成長しており、カールもほとんどないことが観察された。得られたグラファイトナノファイバーは、それぞれ、直径約５０ｎｍ、長さ約２μｍであった。このグラファイトナノファイバーも、実施例５と同様に、３極構造ＦＥＤのエミッタとして使用するのに適している。
【００５７】
上記実施例では、基板としてガラス基板を使用したが、ガラス基板の代わりに、Ｓｉ基板を含む半導体基板、セラミックス基板(例えば、ＳＴＯ、ＢＴＯ等)、又は金属基板(例えば、Ｃｕ、Ｔａ、Ｍｏ等)等を使用しても、同様な結果が得られる。
【００５８】
また、上記実施例におけるＡｌ層として、主成分のＡｌに他の金属(ＳｉやＣｕ等)を添加した層を用いた場合も、上記実施例と同様な結果が得られる。
【産業上の利用可能性】
【００５９】
本発明によれば、低温において所望のグラファイトナノファイバー、例えばパターン化したグラファイトナノファイバーを成長せしめることができるので、本発明は、ディスプレイ用の電子放出源や燃料電池のための水素貯蔵やリチウム二次イオン電池等の分野へ適用可能である。
【図面の簡単な説明】
【００６０】
【図１】本発明に係わる製造方法の一実施の形態を説明するための断面図であり、(ａ)はＡｌ層の形成工程、(ｂ)は触媒層の形成工程、(ｃ)はグラファイトナノファイバーの製造工程を示す。
【図２】本発明に係わる製造方法の別の実施の形態を説明するための断面図であり、(ａ)はＡｌ層パターンの形成工程、(ｂ)は触媒層の形成工程、(ｃ)はグラファイトナノファイバーパターンの製造工程を示す。
【図３】実施例１で得られたグラファイトナノファイバーの顕微鏡写真。
【図４】実施例５で得られたグラファイトナノファイバーの顕微鏡写真。
【符号の説明】
【００６１】
１  基板                                ２  Ａｌ層
３  触媒層                              ４  グラファイトナノファイバー
２１  基板                              ２２  Ａｌ層パターン
２３  触媒層                            ２４  グラファイトナノファイバー
【図１】
2006335583.tif 000003
【図２】
2006335583.tif 000004
【図３】
2006335583.tif 000005
【図４】
2006335583.tif 000006